(57)【要約】【課題】成形歪が少なく、透明性、耐傷付き性、光沢等に優れた射出成形体、とりわけ密封容器用に好適な容器及び容器蓋材を提供する。【解決手段】ベースポリマーであるエチレン・（メタ）アクリル酸共重合体の（メタ）アクリル酸含量（Ｘ重量％）が１０〜２５重量％、マグネシウム及び／又はリチウムによる中和度（Ｙ％）が３０〜１００％の範囲にあり、かつＹ≧１４７−（１９／３）Ｘなる関係を満足するエチレン・（メタ）アクリル酸共重合体のアイオノマーからなる射出成形体。【選択図】　　なし【特許請求の範囲】
【請求項１】
ベースポリマーであるエチレン・（メタ）アクリル酸共重合体の（メタ）アクリル酸含量（Ｘ重量％）が１０〜２５重量％、マグネシウム及び／又はリチウムによる中和度（Ｙ％）が３０〜１００％の範囲にあり、かつＹ≧１４７−（１９／３）Ｘなる関係を満足するエチレン・（メタ）アクリル酸共重合体のアイオノマーからなる射出成形体。
【請求項２】
容器である請求項１記載の射出成形体。
【請求項３】
容器の蓋材である請求項１記載の射出成形体。
【請求項４】
密封容器用である請求項２又は３記載の容器又は容器の蓋材。
【発明の詳細な説明】
【０００１】
【発明の属する技術分野】
本発明は、成形歪の少ない射出成形体、とくには容器及び容器の蓋材に関する。
【０００２】
【従来の技術】
従来、密封容器及びその蓋材として、剛性の高いポリプロピレンが多用されていた。しかるにポリプロピレンは、透明性、耐傷付き性、光沢などにおいて充分満足すべき性能を有していないため、その代替材料が求められていた。エチレン・不飽和カルボン酸共重合体のナトリウムアイオノマーあるいは亜鉛アイオノマーはこのような諸性質に優れる樹脂として知られているが、これら汎用アイオノマーから射出成形によって密封容器やその蓋材を製造すると、成形後に歪が発生し、精度のよい成形品を得ることができなかった。
【０００３】
【発明が解決しようとする課題】
そこで本発明者らは、成形歪が少なく、しかもポリプロピレンの代替となる密封容器材料を求めて鋭意検討した結果、特定のアイオノマー樹脂がこのような特性を有していることを見出すに至り、本発明に到達した。したがって本発明の目的は、成形歪が少なく、透明性、耐傷付き性、光沢等に優れた射出成形体、とくに容器及び容器の蓋材を提供することにある。
【０００４】
【課題を解決するための手段】
すなわち本発明は、ベースポリマーであるエチレン・（メタ）アクリル酸共重合体の（メタ）アクリル酸含量（Ｘ重量％）が１０〜２５重量％であり、マグネシウム及び／又はリチウムによる中和度（Ｙ％）が３０〜１００％の範囲にあり、かつＹ≧１４７−（１９／３）Ｘなる関係を満足するエチレン・（メタ）アクリル酸共重合体のアイオノマーからなる射出成形体、とりわけ射出成形によって得られる容器及び容器の蓋材に関する。
【０００５】
【発明の実施の形態】
本発明の射出成形体の原材料は、（メタ）アクリル酸含量が１０〜２５重量％のエチレン・（メタ）アクリル酸共重合体のマグネシウム及び／又はリチウムのアイオノマーであって、ベースポリマー中の（メタ）アクリル酸含量と中和度が特定の関係にあるエチレン・（メタ）アクリル酸共重合体のマグネシウム及び／又はリチウムのアイオノマーが使用される。すなわちアイオノマーのベースポリマーであるエチレン・（メタ）アクリル酸共重合体は、（メタ）アクリル酸含量をＸ重量％で表現すると、２５≧Ｘ≧１０、好ましくは２０≧Ｘ≧１５であり、またマグネシウム及び／又はリチウムによる中和度をＹ％で表現すると、１００≧Ｙ≧３０、好ましくは６０≧Ｙ≧４０の範囲にある。また上記ＹとＸの関係において、Ｙ≧１４７−（１９／３）Ｘを満足する。尚、（メタ）アクリル酸という表現は、アクリル酸及び／又はメタクリル酸を表す。
【０００６】
マグネシウム及び／又はリチウムをイオン源とするアイオノマーにおいてこのような関係を逸脱するようなものを使用すると、射出成形において成形歪の小さい成形容器あるいは成形容器の蓋材を得ることができない。また上記式を満足するマグネシウム及び／又はリチウムをイオン源とするアイオノマーの代わりに、同様の酸含量および中和度を有する汎用のナトリウムアイオノマーや亜鉛アイオノマーを使用しても、同様に射出成形において成形歪の小さい成形容器あるいは成形容器の蓋材を得ることができない。
【０００７】
上記マグネシウム及び／又はリチウムをイオン源とするアイオノマーにおいて、ベースポリマーとなるエチレン・（メタ）アクリル酸共重合体は、エチレンとアクリル酸及び／又はメタクリル酸の２元共重合体であることが好ましいが、望むなら、他の極性モノマー、例えば酢酸ビニル、プロピオン酸ビニルのようなビニルエステル、アクリル酸メチル、アクリル酸エチル、アクリル酸イソプロピル、アクリル酸イソブチル、アクリル酸ｎブチル、アクリル酸−２−エチルヘキシル、メタクリル酸メチル、メタクリル酸エチル、メタクリル酸イソブチル、マレイン酸ジメチルのような不飽和カルボン酸エステルなどが少量共重合された多元共重合体を使用することもできる。しかしながらこのような他の極性モノマーの重合割合が増すにつれ、アイオノマーの耐傷付き性が損なわれるので、多元共重合体を使用する場合には、他の極性モノマーの含量が、ベースポリマー中に２０重量％以下、好ましくは１０重量％以下のものを使用するのがよい。
【０００８】
上記マグネシウム及び／又はリチウムをイオン源とするアイオノマーは、マグネシウムアイオノマー、リチウムアイオノマー、これらの混合物、マグネシウムとリチウムの混合アイオノマーなどである。これらアイオノマーとしては、耐傷付き性、成形歪、加工性、機械的強度などを考慮すると、１９０℃、２１６０ｇ荷重におけるメルトフローレートが０．０１〜５０ｇ／１０分、とくに０．１〜３０ｇ／１０分のものを使用するのが好ましい。
【０００９】
ベースポリマーであるエチレン・（メタ）アクリル酸共重合体は、エチレン、（メタ）アクリル酸、任意に他の極性モノマーを、高温、高圧下、ラジカル共重合することによって得ることができる。またマグネシウム及び／又はリチウムをイオン源とするアイオノマーは、ベースポリマーであるエチレン・（メタ）アクリル酸共重合体とマグネシウム又はリチウムの酸化物、水酸化物、炭酸塩、カルボン酸塩などの化合物１種以上とを反応させることによって得ることができる。
【００１０】
本発明の射出成形体は、上記マグネシウム及び／又はリチウムをイオン源とするアイオノマーを、射出成形によって所定形状に成形することによって得ることができる。本発明はとくに、成形歪の生じ易い容器や容器の蓋材に適用するのが効果的である。射出成形の温度は例えば２００〜２８０℃の範囲とするのが好ましい。成形に際し、アイオノマーには種々の添加剤を配合することができる。そのような添加剤として、例えば酸化防止剤、光安定剤、紫外線吸収剤、帯電防止剤、顔料、染料、滑剤、ブロッキング防止剤、発泡剤、発泡助剤、架橋剤、架橋助剤などを例示することができる。
【００１１】
【実施例】
以下、実施例により本発明をさらに詳細に説明する。尚、実施例及び比較例において用いた原料及び物性評価方法は以下の通りである。
【００１２】
１．使用原料
エチレン・メタクリル酸共重合体をベースポリマーとして使用し、表１に示す金属をイオン源とする中和度（Ｙ％）のアイオノマーを用いた。尚、表中、メタクリル酸含量はベースポリマーのメタクリル酸含量（Ｘ重量％）を示し、またＭＦＲは、１９０℃、２１６０ｇ荷重におけるアイオノマーのメルトフローレートである。
【００１３】
【表１】
2004083820.tif 000002
尚、表中、ＩＯはアイオノマーを表わす
【００１４】
２．評価項目及び評価方法
（１）成形後の変形（膨れ）の有無評価
原料樹脂として表１記載のアイオノマー又はポリプロピレン（比較例４）を用い、射出成形機（東芝機械（株）製ＩＳ１１０Ｆ）で、成形温度２４０℃にて円形成形品（センターピンゲート、径１２０ｍｍ、厚さ１．５ｍｍ）を作製し、成形後の変形ｍｍ（膨れ）を、三次元座標軸測定装置で測定した。
変形２ｍｍ未満：○、　　　　　　変形２ｍｍ以上：×
【００１５】
（２）横方向と縦方向の収縮率比
原料樹脂として表１記載のアイオノマー又はポリプロピレン（比較例４）を用い、上記と同じ射出成形機で、成形温度２４０℃にて角板成形品（縦６０ｍｍ×横１２０ｍｍ×厚さ１．５ｍｍ）を作製し、成形後の収縮率を、三次元座標軸測定装置で測定し、横方向（ＴＤ）と縦方向（ＭＤ）の成形収縮率の比で評価した。成形収縮率（ＴＤ）／成形収縮率（ＭＤ）が
１．５未満：○、　　　　　　１．５以上：×
【００１６】
（３）透明性
円形成形品の透明性をヘイズで評価した。
ヘイズ２％以下：○、　　　　　ヘイズ１５％以上：×
【００１７】
（４）耐傷付き性
西ドイツエリクセンモデル３１８引っ掻き式硬度計を用い、一定のばね圧に調整したマーキングバーの先端で上記円形成形品の表面を引っ掻き、引っ掻き傷が残らない最大グラムで表された力により評価した。
５００ｇ以上：◎、　　　２５０ｇ以上５００ｇ未満：○、
２５０ｇ未満：×
【００１８】
［実施例１〜４、比較例１〜３］
表２に示す各アイオノマーの射出成形品の評価結果を、表２に示す。
【００１９】
［比較例４］
比較のため、ポリプロピレン（チッソ（株）製射出成形用透明グレードＫ４１２５、密度：９００ｋｇ／ｍ３、メルトフローレート（２３０℃、２１６０ｇ荷重）：３０ｇ／１０分）の射出成形品についても同様の評価を行った。結果を表２に併記する。
【００２０】
【表２】
2004083820.tif 000003
尚、表中、ＩＯはアイオノマーを表わす。
【００２１】
【発明の効果】
本発明によれば、寸法安定性、透明性、耐傷付き性、光沢に優れた射出成形体、とりわけ容器及び容器の蓋材を提供することができる。このような射出成形により得られる容器及び容器蓋材は、密封容器用として好適である。